РЕАКЦИОННЫЕ СМЕСИ ДЛЯ ПОЛУЧЕНИЯ СИЛИКОНОВОГО ГИДРОГЕЛЯ, СОДЕРЖАЩИЕ БОРАТЫ

1. Способ формирования силиконового гидрогелевого материала, включающий этапы:
получения смеси полимеризуемых компонентов, которая включает по меньшей мере один гидрофильный компонент и один силиконовый компонент, и в которой по меньшей мере один из полимеризуемых компонентов содержит одну гидроксильную группу, дополнительно, такая смесь включает количество одного вида боратов, достаточное для уменьшения времени отверждения по сравнению с идентичной смесью, не содержащей боратов;
отверждения смеси для получения отвержденного силиконового гидрогелевого материала.
2. Способ по п. 1, в котором бораты выбираются из группы, состоящей из сложных эфиров борной кислоты формулы:
1
2
3
где R, R и R - углеводородные остатки.
3. Способ по п. 1, в котором под временем отверждения подразумевают время, необходимое для достижения 95% отверждения.
4. Способ формирования силиконового гидрогелевого материала, включающий этапы:
получения смеси полимеризуемых компонентов, которая включает по меньшей мере один гидрофильный компонент и один силиконовый компонент и в которой по меньшей мере один из полимеризуемых компонентов содержит одну гидроксильную группу, дополнительно, такая смесь включает количество одного вида боратов, достаточное для уменьшения времени отверждения по сравнению с идентичной смесью, не содержащей боратов, при этом бораты выбираются либо в виде борного ангидрида, либо в виде боратов, представленных формулой:
1
2
3
где R, R и R независимо выбираются из числа групп, включающих водород; алкильные группы C1-C16; алкильные группы C1-C16 с замещением атомов углерода атомами O, Cl, N или Br; полимеризуемые группы; эфирные группы, амидные группы, сложноэфирные группы, силиконовые компоненты и гидрофильные компоненты;
отверждения смеси для получения отвержденного материала.
1
2
3
5. Способ по п. 4, где R, R и R одновалентны.
1
2
3
6. Способ по п. 4, где по меньшей мере две из групп R, R и R двухвалентны и совместно образуют циклический борный эфир.
1
2
3
7. Способ по п. 4, в котором по меньшей мере одна из групп R, R и R представляет собой полимеризуемую группу.
1
2
3
8. Способ по п. 4, где R, R и R одинаковы.
1
2
3
9. Способ по п. 8, где R, R и R одновалентны.
10. Способ по п. 4, в котором борат выбирают из группы, представленной борным эфиром метанола, этанола, пропанола, тер-амилового спирта, 3-метил-3-пентанола, 3,7-диметил-3-октанола, 2-гидроксиметилметакрилата, трипропиленгликоль метилового эфира 2-акриловой кислоты, 2-метил,2-гидрокси-3-[3-[1,3,3,3-тетраметил-1-[(триметилсилил)окси]дисилоксанил]пропокси]пропилового эфира (SiGMA), полиметилдисилоксана с моно-(3-метакрилокси-2-гидропропилокси)пропильными и монобутильными концевыми группами (OHmPDMS) и их сочетания.
1
2
3
11. Способ по п. 8, в котором R, R и R выбирают из группы, включающей н-пропил, изопропил, бутил и тербутил.
12. Способ по п. 4, в котором бораты выбирают из группы, состоящей из триметилбората и триэтилбората.
13. Способ по п. 4, в котором в качестве бората используют борную кислоту.
14. Способ по п. 4, в котором на этапе отверждения смесь содержит от 2 до 50 мол.% OH бората.
15. Способ по п. 4, в котором смесь имеет вязкость, по меньшей мере на 10% большую, чем вязкость смеси, не содержащей боратов.
16. Способ по п. 4, который дополнительно включает этап удаления по меньшей мере половины боратов из отвержденного материала для контактных линз.
17. Способ по п. 4, в котором время отверждения уменьшается по крайней мере на 10% по сравнению с идентичной смесью, не содержащей боратов.
18. Способ по п. 4, в котором время отверждения уменьшается по крайней мере на 25% по сравнению с идентичной смесью, не содержащей боратов.
19. Способ по п. 4, в котором время отверждения уменьшается по крайней мере на 50% по сравнению с идентичной смесью, не содержащей боратов.
20. Контактная линза, сформированная из силиконового гидрогелевого материала в соответствии со способом по п. 1.
21. Материал, используемый при изготовлении медицинского устройства, включающий силиконовый гидрогелевый материал, изготовленный способом, указанным в п. 1.
22. Материал контактной линзы, сформированный из силиконового гидрогелевого материала в соответствии со способом по п. 4.
23. Способ формирования оптически прозрачного материала, включающий этапы:
получения смеси полимеризуемых компонентов, которая включает по меньшей мере один гидрофильный компонент и один силиконовый компонент и в которой по меньшей мере один из полимеризуемых компонентов содержит одну гидроксильную группу, дополнительно, такая смесь включает достаточное количество боратов для получения более оптически прозрачного материала по сравнению с идентичной смесью, не содержащей боратов;
отверждения смеси для получения отвержденного, оптически прозрачного материала.
24. Отвержденная контактная линза, состоящая из отвержденного, оптически прозрачного полимерного материала, сформированного из смеси, которая включает:
гидрогелевую смесь, содержащую по меньшей мере один полимеризуемый гидрофильный компонент и один полимеризуемый силиконовый компонент, в которой по меньшей мере один из полимеризуемых компонентов содержит гидроксильную группу; борат, представленный формулой:
1
2
3
где R, R и R независимо выбираются из числа групп, включающих водород; алкильные группы C1-C16; алкильные группы C1-C16 с замещением атомов углерода атомами O, Cl, N или Br.
25. Контактные линзы, по п. 24, в котором бораты выбираются из группы, состоящей из триметилбората и триэтилбората.
1
2
3
26. Контактные линзы по п. 24, где по меньшей мере две из групп R, R и R двухвалентны и образуют совместно циклический борный эфир.
1
2
3
27. Контактные линзы по п. 24, в которых по меньшей мере одна из групп R, R и R представляет собой полимеризуемый углеводород.
1
2
3
28. Контактные линзы по п. 24, где R, R и R одинаковы.
1
2
3
29. Контактные линзы по п. 24, где R, R и R одновалентны.
1
2
3
30. Контактные линзы по п. 24, в которых R, R и R выбираются из групп, включающих этил и метил.
1
2
3
31. Контактные линзы по п. 24, в которых R, R и R выбираются из групп, включающих н-пропил, изопропил, бутил и тербутил.
32. Контактные линзы по п. 24, в которых борат представлен борной кислотой.
33. Контактные линзы из отвержденного, оптически прозрачного силиконового гидрогеля, включающие:
1
2
3
отвержденный, оптически прозрачный продукт реакции полимеризации по меньшей мере одного гидрофильного компонента и одного силиконового компонента, в котором по меньшей мере один из полимеризующихся компонентов содержит гидроксильную группу, а реакция полимеризации протекает в присутствии 5 мол.% ОН относительно всех гидроксильных групп, представленных боратом, отвечающим формуле: где R, R и R независимо выбираются из числа групп, включающих водород и углеводороды;
отвержденные, оптически прозрачные контактные линзы, включающие по меньшей мере 2 мол.% бората как невключенный остаток.
34. Способ формирования оптически прозрачного материала, включающий этапы:
получения смеси полимеризуемых компонентов, которая включает по меньшей мере один гидрофильный компонент и один силиконовый компонент и в которой по меньшей мере один из полимеризуемых компонентов содержит одну гидроксильную группу, дополнительно, такая смесь включает достаточное количество борной кислоты для получения более оптически прозрачного материала по сравнению с идентичной смесью, не содержащей борной кислоты;
отверждения смеси для получения отвержденного, оптически прозрачного материала.
35. Способ по п. 34, в котором указанную смесь полимеризуемых компонентов нагревают для ускорения реакции конденсации между указанной борной кислотой и гидроксильной группой.
36. Способ по п. 34, в котором указанную смесь полимеризуемых компонентов подвергают воздействию вакуума для удаления продуктов реакции конденсации указанной борной кислоты и указанных гидроксильных групп.